"1シリカゾル及び/またはアルミナゾルと,2水に分散又は溶解する着色剤と,3水と,4沸点が180°C760mmHg以上の水又はアルコールと混和性のある有機溶剤と、を主成分とするインクジェット用インク組成物において、前記4が2-エチル-1.3-ヘキサンジオール及び1.6-ヘキサンジオールを含有することを特徴とするインクジェット記録用インク組成物前記4が、さらにジエチレングリコールモノブチルエーテルまたはトリエチレングリコールモノブチルエーテルを含有することを特徴とする請求項1記載のインクジェット記録用インク組成物前記2の着色剤が、水に溶解する染料と、水に分散する自己分散型顔料とを併用することを特徴とするインクジェット記録用インク組成物特許文献1,2,3,4,5をはじめとする従来のインクジェットインク及びその記録方法いずれも一長一短があり、オフセット印刷用紙、コピー用紙など市場で広く使用されている被記録材すなわち広範な紙の種類に対して、高い画像の濃度でにじみが無く、完全な耐水性および耐摩擦性および耐マーカー性マーカー等でなぞっても色のにじみの無い性質を有し、高速で乾燥するインクは知られていない。最近、インクジェットによるデジタル印刷への要求が高まっており、すでに数機種の高速印刷装置が実用化されている。請求書の印刷などの場合、あらかじめ請求項目などはオフセット印刷で印刷されており、数字の部分だけがインクジェットで印刷されることが多い。ここで使われる紙は従来のオフセット印刷用紙であるのでインクジェットに水系インクを使用すると高速で定着させることが出来ない。このため、多くの場合、熱風の乾燥或いは加熱された定着ローラーの使用が必須となり、装置の大型化及びエネルギー消費の非効率化をまねく欠点がある。インクジェットによるデジタル印刷に適したインクを提供する本発明は市場で使用されているオフセット印刷用紙、グラビヤ印刷用紙、電子写真印刷用紙、あるいはインクジェット印刷用紙に対して、特に熱源を用いる定着方式を使用せず、常温で高速にインクを定着することが出来、高画質で耐水性、耐摩擦性及び耐マーカー性の良い画像を提供することを目的とする。本発明によれば、1シリカゾル及び/またはアルミナゾルと、2水に分散又は溶解する着色剤と、3水と、4沸点が180°C760mmHg以上であり水又はアルコールと混和性のある有機溶剤と、を主成分とするインクジェット用インクその他の組成物において、前記4が、2エチル-1,3-ヘキサンジオール及び1.6-ヘキサンジオールを含有することを特徴とする。前記4の別の好ましい溶剤成分として、ジエチレングリコールモノブチルエーテル又はトリエチレングリコールモノブチルエーテルが挙げられる。その他の溶剤成分としてはとしアルコール類、グリコール類、エステル類、アミン類、ケトン類、が用いられる。必要によりこれらの溶媒に可溶なポリマーをバインダーとして用いることが出来る。本発明の第一の必須成分は、シリカゾル又はアルミナゾルである。それぞれ単独で用いても良いし、併用しても良い。シリカゾルは、無水珪酸の超微粒子をコロイド溶液として、水または有機溶剤に分散せしめたものが各種市販されている。本発明に使用するシリカゾルは水に分散されたもの及び有機溶剤に分散されたもののいずれも使用可能であるが、比較的粘性の低い有機溶剤分散タイプが特に好ましく用いられる。アルミナゾルは、アルミナ水和物ベーマイトコロイド微粒子が、塩素、酢酸、硝酸などの陰イオンを安定剤として水中に分散したものが市販されている。シリカゾルもアルミナゾルも水およびアルコールなどの各種有機溶剤との相溶性が良く、任意の比率で安定に混和することが出来る。シリカゾルまたはアルミナゾルの存在により、水または有機溶媒に溶けた着色剤の紙への裏抜けが改善され、紙の表面に多くの色材が残り、画像濃度の高い画像が得られる。市販品の一例として、スノーテックスIPA-ST,スノーテックスEG-ST,スノーテックスNPC-ST,アルミナゾル100、アルミナゾル200、アルミナゾル520以上日産化学工業社が挙げられる。本発明に用いられる第二の必須成分は、水に分散又は溶解する着色剤であり、水溶性染料、自己分散型顔料がこれに該当する。水溶性染料、及び自己分散型顔料の親水基としてはカルボン酸またはスルホン酸のナトリウム塩、カリウム塩のほかに特にアンモニウム塩、リチウム塩、アミン塩が好ましく用いられる。これらの着色剤はインクジェット用色材として広く市販されている。具体例としてはPRO-JETFastBlack1,PRO-JETFastBlack2,PRO-JETYellow1,PRO-JETMagenta1,PRO-JETFastCyan2,,PRO-JETFastYellow2,PRO-JETFastMagenta2,以上富士フィルムWaterYellow1,WaterPink25,WaterBlue3,WaterBlue9,WaterBlack191-L,WaterBlackR455,WaterBlackR-510,BonjetBlack891-L,,BonjetBlackCW-1,BonjetYellow161-L,BonjetMagentaXXX,,BonjetCyanXXX以上オリエント化学工業株式会社、FoodBlack2HangzhouCololificChemicalsCo.,Ltd,AquaBlack162,AquaBlack001東海カーボン株式会社CAB-O-JET400,CAB-O-JET450C,CAB-O-JET465M,CAB-O-JET470Y,CAB-O-JET480V,CAB-O-JET270Y,CAB-O-JET300,CAB-O-JET352K,CAB-O-JET554B,CAB-O-JET270Y,CAB-O-350C以上CabotCorporation、BlackSDP-100,BlackSDP1000,BlackSDP-2000,SmartMagenta3122BA,Smart3000Yellow,Smart3000Cyan以上SENSIENT社などが挙げられるここに挙げた着色剤は水に分散または可溶な市販の染料及び自己分散型顔料の1例であり、これだけに限定されるものではない。これらの着色剤の好ましい含有量は全体の1~12重量である。本発明のインクジェット用インク組成物においては、上記の水溶性の染料又は自己分散型顔料、をそれぞれ単独で用いることが出来る。また水溶性染料と自己分散型顔料を併用することにより、色調が鮮明で画像濃度が高く、耐光性が優れ、目詰まりしにくいインクを処方することが出来る。本発明の第三の必須成分は水である。不純物を含まない蒸留水が好ましく用いられる。本発明の第四の必須成分は沸点が180°C以上で、水又はアルコールと混和性のある有機溶剤として、2-エチル-1.3-ヘキサンジオール及び1.6-ヘキサンジオールである。これに加えて特に好ましい有機溶剤として、ジエチレングリコールモノブチルエーテルまたはトリエチレングリコールモノブチルエーテルが挙げられる。その他の有機溶剤としては、例えば、グリコール類、エステル類、エーテル類、ケトン類、アミン類、ラクトン類から選ばれ、極性パラメーターが40~55kcal/molの範囲にある溶媒が好ましく用いられる。具体的にはジエチレングリコール、プロピレングリコール、トリエチレングリコール、ジエチレングリコールモノメチルエーテル、トリエチレングリコールモノメチルエーテル、グリセリン、ブチルカルビトール、ジアセトンアルコール、N-メチルピロリドン、1.3ジメチルイミダゾリジノン、トイエタノールアミン、エチレンカーボネート、プロピレンカーボネート、ガンマブチロラクトン、などが挙げられる。本発明のその他の好ましい溶剤成分としては、エチルアルコール、イソプロピルアルコール、が挙げられるこれらの溶剤は、インクの安定性及び多様な印刷用紙に対する印刷適性の向上に効果がある。本発明の別の好ましい成分として、ビスヒドロキシエチルスルホンが挙げられる。この成分は、シリカゾルおよびアルミナゾルのインク中での分散安定性の向上に顕著な効果があり、インクジェットヘッドから、インクを長時間安定的に吐出させるのに有効な成分である。さらに本発明のインクの好ましい成分として2,4,7,9テトラメチル-5-デシン4.7ジオールの酸化エチレン付加体が挙げられる。この成分は、印刷用紙に対するインクの定着、浸透を早める効果がある。本発明のインク組成物を使用すれば熱源を用いた特別の乾燥装置がなくても、一般の印刷用紙に対して高速で濃度、解像度の高い印刷を行うことができる。本発明においてその他の好ましい成分は、水またはアルコールに可溶な高分子化合物であり、その溶解度パラメーターが9~14の範囲にあるものが特に適している。具体的には酢酸セルロース、ヒドロキシエチルセルロース、などのセルロース類、ポリヒドロキシエチルアクリレート及びその共重合体、ポリアクリロニトリル、ポロジメチルアミノエチルアクリレート及びその共重合体、ポリエステル、ナイロンなどのポリアミド類、マレイン酸レジン、ポリビニルアセテート及びその共重合体、ポリビニルブチラール等のポリマーが挙げられる。これらの高分子化合物の最も好ましい含有量は全体の0.1~5重量である。これらの高分子化合物の添加により、印刷物の摩擦堅牢度に効果がある。本発明においてその他の好ましい成分は、高分子分散剤である。特に着色剤として、自己分散顔料を使用する場合、その分散安定性の向上に効果がある。特に好ましい高分子分散剤の一例としてSOLSPERSE12000,SOLSPERSE20000,SOLSPERSE27000SOLSPERSE43000,SOLSPERSE44000,SOLSPERSE46000,,SOLSPERSE54000以上Lubrzol社。好ましい添加量は、自己分散顔料の3~10重量パーセントである。本発明のインク組成物は上記の必須成分のほかに、各種、界面活性剤、PH調整剤、防腐剤、消泡剤等の助剤を添加することが出来る。本発明によれば1本発明のインクによって記録された画像はマーカーペンや指でこすっても汚れを生じない。2市場で使用されている広範な紙種に対応し、高画質と高速定着を実現する。3インク乾燥、定着のための熱源を必要としない。などの長所が期待できる。以下に実施例を掲げて本発明を更に詳しく説明するが、本発明はこれら実施例のみに限定されるものではない。実施例1Cabojet300CABOT社染料自己分散顔料15gr2-エチル-1、3ヘキサンジオール6gr1,6ヘキサンジオール10grグリセリン10grジエチレングリコールモノブチルエーテル3gr,スノーテックスEG-STシリカゾル日産化学社製10grエチルアルコール5gr蒸留水41gr上記の材料を秤量してビーカーに入れ、よく攪拌して均一な溶液を調整した。得られたインクをポアサイズ0.5ミクロンのメンブランフィルターを用いて加圧ろ過を行い、黒色のインク組成物を得た。インクジェット吐出装置として株式会社トライテック社製のPatterningJetを用いた。プリントヘッドはコニカミノルタ製KM512を用いた。各種の記録用紙にテストパターンを印刷し、画像の濃度及び耐マーカー性を測定評価した。当該耐マーカー性は印刷の1分後にぺんてる社製イエロー蛍光ペンHandyLinesでこすり、汚れ具合を評価した。光学濃度は100のベタ印刷部をマクベス反射濃度計RD-918を用いて測定した。いずれの場合も高い画像濃度と優れた耐マーカー性注1を示した。比較例1~2比較例として以下に示す組成で実施例1と同様な方法でインク組成物を調整した。実施例1と同様のインクジェット吐出装置を用いて各種の記録紙に印刷。同様な方法で画像濃度と耐マーカー性を評価した。結果を以下の表に示した。比較例▲1▼Cabojet30015gr2-エチル-1,3ヘキサンジオール5grグリセリン20grエチルアルコール5gr1,5ペンタンジオール5gr蒸留水50gr比較例▲2▼BonjetBlack891-L20grグリセリン10grトリエチレングリコール10grペトリオール10grトリエチレングリコールモノメチルエーテル10gr蒸留水40gr実施例2~5実施例2~5として以下に示す組成で実施例1と同様な方法でインク組成物を調整し、同様に各種記録紙に印刷し、画像濃度と耐マーカー性を評価した。以下に組成と評価結果を示すいずれも優れた画像濃度を示した。インクジェット吐出装置はトライテック社のOnePassJetを用いた。プリントヘッドは京セラ社製を使用し、600DPIで印刷した。実施例2イソプロピルアルコール15gr2-エチル-1,3-ヘキサンジオール5gr1.6-ヘキサンジオール10grトリエチレングリコール10grシリカゾルスノーテックスNPC-ST:日産化学製20grビスヒドロキシエチルスルホンBHES-50:明成化学工業製5gr2.4.7.9テトラメチ-5-デシン4.7ジオールの酸化エチレン付加体アセチレノールE-40:川研ファインケミカル製0.1grFR-700ES20ナイロン樹脂溶液水40,アルコール40:株式会社鉛市製1grWaterBlack191-Lオリエント化学工業社製3grCAB-O-JET352KCabot製4gr蒸留水27gr実施例3エチルアルコール5gr2-エチル-1,3-ヘキサンジオール6gr1,6-ヘキサンジオール15grジメチルイミダゾリジノン5grグリセリン5grアルミナゾルー520日産化学製20gr蒸留水36grパオゲンレジン第一工業製薬社製2gr2.4.7.9テトラメチル-5-デシン4.7ジオールアセチレノールE-400.1grSOLSPERSE27000LUBRIZOL社製0.2grPRO-JETFastMagenta1富士フィルム社製1grSmartMagenta3122BASENSIENT社6gr実施例4イソプロピルアルコール5gr2-エチル-1,3-ヘキサンジオール6gr1,6-ヘキサンジオール14grトリエチレングリコールモノブチルエーテル12grシリカゾルEG-ST15gr蒸留水35grガンマブチロラクトン3grビスヒドロキシエチルスルホンBHES-403grCAB-O-JET450CCabot社製6grPRO-JETFastCyan2富士フィルム社製1gr実施例5エチルアルコール5gr2-エチル-1,3-ヘキサンジオール3gr1,6-ヘキサンジオール10grジエチレングリコールモノブチルエーテル3grトリエタノールアミン2grシリカゾルNPC-ST15grアルミナゾル2005gr蒸留水50grアセチレノールE-40川研ファインケミカル社0.1grSOLSPERSE12000Lubrizol社製0.3grCAB-O-JET270YCABOT社製7gr実施例2~5に示したイエロー、シアン、マゼンダ、ブラックの4色のインク組成物を用いて、実施例1と同様のトライテック社製PatterningJetを用いて4色インクを同時搭載し、財団法人日本規格協会発行の高精細カラーディジタル標準画像データISOIJIS-SCIFサンプル画像N5Aを各種記録紙に印刷したところ、いずれも画像のにじみの無い、鮮明な画像が得られた。印刷1分後に指でこすって、耐摩擦性を評価した結果を以下に示す。"